(57)【要約】【課題】湿潤時に寸法があまり変化することなく性能よく空隙率が低下し、一方、乾燥時には空隙率が可逆的に向上する織編物を提供する。【解決手段】吸水自己伸張糸と非自己伸張糸からなる織編物であって、温度２０℃、湿度６５％ＲＨの雰囲気中における該織編物中の吸水自己伸張糸の糸長を（Ａ）、他方、非自己伸張糸の糸長を（Ｂ）とするとき、Ａ／Ｂが０．９より大であることを特徴とする湿潤時に空隙率が低下する織編物。【選択図】図１
2005060918.tif 000002
【特許請求の範囲】
【請求項１】
吸水自己伸張糸と非自己伸張糸からなる織編物であって、温度２０℃、湿度６５％ＲＨの雰囲気中における該織編物中の吸水自己伸張糸の糸長を（Ａ）、他方、非自己伸張糸の糸長を（Ｂ）とするとき、Ａ／Ｂが０．９より大であることを特徴とする湿潤時に空隙率が低下する織編物。
【請求項２】
丸編組織を有し、かつ吸水自己伸張糸と非自己伸張糸が該丸編組織の複合ループを形成してなる請求項１に記載の湿潤時に空隙率が低下する織編物。
【請求項３】
織組織を有し、かつ吸水自己伸張糸と非自己伸張糸が引き揃えられて該織組織の経糸および／または緯糸を構成してなる請求項１に記載の湿潤時に空隙率が低下する織編物。
【請求項４】
吸水自己伸張糸と非自己伸張糸が、各々織編物の構成糸条として、１本交互にまたは複数本交互に配列してなる請求項１に記載の湿潤時に空隙率が低下する織編物。
【請求項５】
吸水自己伸張糸と非自己伸張糸が、複合糸として織編物中に含まれる請求項１に記載の湿潤時に空隙率が低下する織編物。
【請求項６】
吸水自己伸張糸が、ポリブチレンテレフタレートをハードセグメントとし、ポリオキシエチレングリコールをソフトセグメントとするポリエーテルエステルエラストマーからなるポリエーテルエステル繊維である請求項１〜５のいずれかに記載の湿潤時に空隙率が低下する織編物。
【請求項７】
非自己伸張糸がポリエステル繊維である請求項１〜６のいずれかに記載の湿潤時に空隙率が低下する織編物。
【請求項８】
湿潤時と乾燥時との空隙変化率が１０％以上である請求項１〜７のいずれかに記載の湿潤時に空隙率が低下する織編物。
【発明の詳細な説明】
【技術分野】
【０００１】
本発明は、湿潤時に織編組織内の空隙率が低下し、一方、乾燥時には織編組織内の空隙率が可逆的に向上する織編物に関するものである。
【背景技術】
【０００２】
湿潤時と乾燥時とで、布帛の空隙率が可逆的に変化する布帛は、感湿布帛とも称され、近年種々提案されている。
【０００３】
たとえば、特許文献１では、吸湿性ポリマーから形成された糸条に加撚を施し、該糸条を用いて構成された織編物が提案されている。かかる織編物は、吸湿時に撚りトルクを発生させ、織編物の平面的な組織形状を立体的な組織形状に変化させて空隙率を向上させることにより、通気量を大きくするものである。また、本発明者らは、先に特願２００３−１７７７６３号において、吸水自己伸張糸と非自己伸張糸とを用いて、湿潤時に空隙率が向上し、乾燥時には空隙率が低下する織編物を提案した。
【０００４】
一方、合成繊維や天然繊維などからなる通常の織編物を、スイミングウエアー、スポーツウエアーなどとして使用すると、雨などの湿潤により透けやすくなるという問題があり、その改善が求められていた。また、湿潤時には防水性が向上し、乾燥時には通気性が向上する、着用快適性に優れる布帛の提案が望まれていた。
【０００５】
しかしながら、前記の感湿布帛は、いずれも湿潤時に空隙率が向上し、乾燥時に空隙率が低下するものであり、前記の用途に対しては逆の効果を奏するものであり、湿潤時に空隙率が低下し、乾燥時には空隙率が可逆的に向上する織編物の提案が望まれていた。
【特許文献１】特開平１０−７７５４４号公報
【発明の開示】
【発明が解決しようとする課題】
【０００６】
本発明は、上記の背景に鑑みなされたものであり、その目的は、湿潤時に織編物の寸法があまり変化することなく性能よく空隙率が低下し、一方、乾燥時には空隙率が可逆的に向上する織編物を提供することにある。
【課題を解決するための手段】
【０００７】
本発明者らは上記の課題を達成するため鋭意検討した結果、吸水自己伸張糸と非自己伸張糸を用いて織編物を織編成する際、吸水自己伸張糸と非自己伸張糸とに特定の糸長差をもうけることにより、所望の、湿潤時に布帛の寸法があまり変化することなく布帛の空隙率が性能よく低下し、一方、乾燥時には布帛の空隙率が向上する織編物が得られることを見出し、さらに鋭意検討を重ねることにより本発明を完成するに至った。
【０００８】
かくして、本発明によれば「吸水自己伸張糸と非自己伸張糸からなる織編物であって、温度２０℃、湿度６５％ＲＨの雰囲気中における該織編物中の吸水自己伸張糸の糸長を（Ａ）、他方、非自己伸張糸の糸長を（Ｂ）とするとき、Ａ／Ｂが０．９より大であることを特徴とする湿潤時に空隙率が低下する織編物。」が提供される。
【０００９】
かかる織編物の態様としては特に限定されないが、（１）吸水自己伸張糸と非自己伸張糸が、丸編組織の複合ループを形成してなる丸編物、（２）吸水自己伸張糸と非自己伸張糸が、引き揃えられて織組織の経糸および／または緯糸を構成してなる織物、（３）吸水自己伸張糸と非自己伸張糸が、各々織編物の構成糸条として１本交互または複数本交互に配列してなる織編物、（４）吸水自己伸張糸と非自己伸張糸が複合糸として織編物中に含まれる織編物などが例示される。
【００１０】
前記吸水自己伸張糸としては、ポリブチレンテレフタレートをハードセグメントとし、ポリオキシエチレングリコールをソフトセグメントとするポリエーテルエステルエラストマーからなるポリエーテルエステル繊維が好適である。他方、非自己伸張糸としては、ポリエステル繊維が好適である。また、かかる織編物において、湿潤時と乾燥時とで空隙変化率が１０％以上であることが好ましい。
【発明の効果】
【００１１】
本発明によれば、湿潤時に寸法があまり変化することなく性能よく空隙率が低下し、乾燥時には、空隙率が可逆的に向上する織編物が得られる。かかる織編物をスイミングウエアーやスポーツウエアーなどとして使用すると、湿潤により織編物の空隙率が低下するため、濡れた際、透け難く、かつ防水性が向上するといった効果が得られる。
【発明を実施するための最良の形態】
【００１２】
以下、本発明の実施の形態について詳細に説明する。
本発明において、吸水自己伸張糸と非自己伸張糸は以下に定義する糸である。すなわち、枠周：１．１２５ｍの巻き返し枠を用いて荷重：０．８８ｍＮ／ｄｔｅｘ（０．１ｇ／ｄｅ）をかけて一定の速度で巻き返し、巻き数：１０回のかせを作り、かせ取りした糸を温度２０℃、湿度６５ＲＨ％の環境下に２４時間放置し、これに非弾性糸の場合は１．７６ｍＮ／ｄｔｅｘ（２００ｍｇ／ｄｅ）、弾性糸の場合は０．００８８ｍＮ／ｄｔｅｘ（１ｍｇ／ｄｅ）の荷重をかけて測定した糸長（ｍｍ）を乾燥時の糸長とする。該糸を水温２０℃の水中に５分間浸漬した後に水中より引き上げ、該糸に乾燥時と同様に非弾性糸の場合は１．７６ｍＮ／ｄｔｅｘ（２００ｍｇ／ｄｅ）、弾性糸の場合は０．００８８ｍＮ／ｄｔｅｘ（１ｍｇ／ｄｅ）の荷重をかけて測定した糸長（ｍｍ）を湿潤時の糸長とする。なお、前記非弾性糸とは破断伸度が２００％以下の糸であり、前記弾性糸とは破断伸度が２００％より高い糸である。そして、下記式で求められる繊維軸方向の膨潤率が５％以上のものを吸水自己伸張糸と定義する。他方、該膨潤率が５％未満のものを非自己伸張糸と定義する。
膨潤率（％）＝（（（湿潤時の糸長）−（乾燥時の糸長））／（乾燥時の糸長））×１００
ここで、吸水自己伸張糸としては、前記の膨潤率を有するものであれば特に限定されないが、６％以上（より好ましくは８〜３０％）の膨潤率を有するものであることが好ましい。
【００１３】
かかる吸水自己伸張糸としては、例えば、ポリブチレンテレフタレートをハードセグメントとし、ポリオキシエチレングリコールをソフトセグメントとするポリエーテルエステルエラストマーからなるポリエーテルエステル繊維や、ポリアクリル酸金属塩、ポリアクリル酸およびその共重合体、ポリメタアクリル酸およびその共重合体、ポリビニルアルコールおよびその共重合体、ポリアクリルアミドおよびその共重合体、ポリオキシエチレン系ポリマーなどを配合したポリエステル繊維、５−スルホイソフタル酸成分を共重合したポリエステル繊維などが例示される。なかでも、かかる吸水自己伸張弾性繊維として、ポリブチレンテレフタレートをハードセグメントとし、ポリオキシエチレングリコールをソフトセグメントとするポリエーテルエステルエラストマーからなるポリエーテルエステル繊維が好適に例示される。
【００１４】
上記ポリブチレンテレフタレートは、ブチレンテレフタレート単位を少なくとも７０モル％以上含有することが好ましい。ブチレンテレフタレートの含有率は、より好ましくは８０モル％以上、さらに好ましくは９０モル％以上である。酸成分は、テレフタル酸が主成分であるが、少量の他のジカルボン酸成分を共重合してもよく、またグリコール成分は、テトラメチレングリコールを主成分とするが、他のグリコール成分を共重合成分として加えてもよい。
【００１５】
テレフタル酸以外のジカルボン酸としては、例えばナフタレンジカルボン酸、イソフタル酸、ジフェニルジカルボン酸、ジフェニルキシエタンジカルボン酸、β−ヒドロキシエトキシ安息香酸、ｐ−オキシ安息香酸、アジピン酸、セバシン酸、１、４−シクロヘキサンジカルボン酸のような芳香族、脂肪族のジカルボン酸成分を挙げることができる。さらに、本発明の目的の達成が実質的に損なわれない範囲内で、トリメリット酸、ピロメリット酸のような三官能性以上のポリカルボン酸を共重合成分として用いても良い。
【００１６】
また、テトラメチレングリコール以外のジオール成分としては、例えばトリメチレングリコール、エチレングリコール、シクロヘキサン−１，４−ジメタノール、ネオペンチルグリコールのような脂肪族、脂環族、芳香族のジオール化合物を挙げることができる。更に、本発明の目的の達成が実質的に損なわれない範囲内で、グリセリン、トリメチロールプロパン、ペンタエリスリトールのような三官能性以上のポリオールを共重合成分として用いてもよい。
【００１７】
一方、ポリオキシエチレングリコールは、オキシエチレングリコール単位を少なくとも７０モル％以上含有することが好ましい。オキシエチレングリコールの含有量は、より好ましくは８０モル％以上、さらに好ましくは９０モル％以上である。本発明の目的の達成が実質的に損なわれない範囲内で、オキシエチレングリコール以外にプロピレングリコール、テトラメチレングリコール、グリセリンなどを共重合させても良い。
【００１８】
かかるポリオキシエチレングリコールの数平均分子量としては、４００〜８０００が好ましく、なかでも１０００〜６０００が特に好ましい。
【００１９】
前記のポリエーテルエステルエラストマーは、たとえば、テレフタル酸ジメチル、テトラメチレングリコールおよびポリオキシエチレングリコールとを含む原料を、エステル交換触媒の存在下でエステル交換反応させ、ビス（ω−ヒドロキシブチル）テレフタレート及び／又はオリゴマーを形成させ、その後、重縮合触媒及び安定剤の存在下で高温減圧下にて溶融重縮合を行うことにより得ることができる。
【００２０】
ハードセグメント／ソフトセグメントの比率は、重量を基準として３０／７０〜７０／３０であることが好ましい。
【００２１】
かかるポリエーテルエステル中には、公知の有機スルホン酸金属塩が含まれていると、さらに優れた吸水自己伸張性能が得られ好ましい。
【００２２】
ポリエーテルエステル繊維は、前記ポリエーテルエステルを、通常の溶融紡糸口金から溶融して押し出し、引取速度３００〜１２００ｍ／分（好ましくは４００〜９８０ｍ／分）で引取り、巻取ドラフト率をさらに該引取速度の１．０〜１．２（好ましくは１．０〜１．１）で巻取ることにより製造することができる。
【００２３】
他方、非自己伸張糸としては、木綿、麻などの天然繊維やレーヨン、アセテートなどのセルロース系化学繊維、さらにはポリエチレンテレフタレートやポリトリメチレンテレフタレートに代表されるポリエステル、ポリアミド、ポリアクリルニトリル、ポリプロピレンなどの合成繊維が例示される。なかでも、通常のポリエステル繊維が好ましく例示される。
【００２４】
前記吸水自己伸張糸及び非自己伸張糸の繊維形態は特に限定されず、短繊維でもよいし長繊維でもよい。繊維の断面形状も特に限定されず、丸、三角、扁平、中空など公知の断面形状が採用できる。吸水自己伸張糸及び非自己伸張糸の総繊度、単糸繊度、フィラメント数も特に限定されないが、風合いや生産性の点で総繊度３０〜３００ｄｔｅｘ、単糸繊度０．６〜１０ｄｔｅｘ、フィラメント数１〜３００本の範囲が好ましい。
【００２５】
本発明の織編物は、吸水自己伸張糸と非自己伸張糸からなる。その際、両者の重量比として、本発明の主目的である、湿潤時の空隙率低下を効果的に得る上で、前者：後者で１０：９０〜６０：４０（より好ましくは２０：８０〜５０：５０）の範囲であることが好ましい。
【００２６】
織編物の構造としては、その織編組織、層数は特に限定されるものではない。例えば、平織、綾織、サテンなどの織組織や、天竺、スムース、フライス、鹿の子、デンビー、トリコットなどの編組織が好適に例示されるが、これらに限定されるものではない。層数も単層でもよいし、２層以上の多層であってもよい。
【００２７】
吸水自己伸張糸と非自己伸張糸との糸配列としては特に限定されないが、以下の糸配列が好適に例示される。
【００２８】
まず、その１として、吸湿自己伸張糸と非自己伸張糸が引き揃えられて、編物のニードルループや、織物の経糸および／または緯糸を構成する糸配列があげられる。例えば、図１に示すように、吸湿自己伸張糸と非自己伸張糸とが丸編組織の複合ループ（２本の糸条で、同時にニードルループを形成する。添え糸編みとも言われる。）を形成してなる糸配列や、図２に示すように、吸水自己伸張糸と非自己伸張糸が、引き揃えられて織組織の経糸および／または緯糸に配された糸配列が例示される。
【００２９】
その２として、吸湿自己伸張糸と非自己伸張糸が、織編物の経糸および／または緯糸において１本交互（１：１）や複数本交互（２：２、３：３など）に配された糸配列があげられる。例えば、図３に示すように、丸編物中に吸水自己伸張糸と非自己伸張糸が１：１に配された糸配列、図４に示すように、織物中に吸水自己伸張糸と非自己伸張糸が１：１に経糸および緯糸に配された糸配列などが例示される。
【００３０】
その３として、吸水自己伸張糸と非自己伸張糸が、混繊糸、複合仮撚捲縮加工糸、合撚糸、カバリング糸などの複合糸として織編物を構成する態様があげられる。
【００３１】
次に、本発明の織編物において、温度２０℃、湿度６５％ＲＨの雰囲気中における該織編物中の吸水自己伸張糸の糸長を（Ａ）、他方、非自己伸張糸の糸長を（Ｂ）とするとき、Ａ／Ｂが０．９より大（好ましくは１．０〜２．０、特に好ましくは１．０〜１．５）である必要がある。該Ａ／Ｂが０．９以下であると、本発明の主目的である、湿潤時の空隙率低下効果が得られず好ましくない。
【００３２】
ここで、糸長の測定は以下の方法で行うものとする。まず、織編物を温度２０℃、湿度６５％ＲＨの雰囲気中に２４時間放置した後、該織編物から、３０ｃｍ×３０ｃｍの小片を裁断する（ｎ数＝５）。続いて、各小片から、吸水自己伸張糸及び非自己伸張糸を１本ずつ取り出し、吸水自己伸張糸の糸長Ａ（ｍｍ）、非自己伸張糸の糸長Ｂ（ｍｍ）を測定する。その際、非弾性糸の場合は１．７６ｍＮ／ｄｔｅｘ（２００ｍｇ／ｄｅ）、弾性糸の場合は０．００８８ｍＮ／ｄｔｅｘ（１ｍｇ／ｄｅ）の荷重をかけて測定する。そして、（糸長Ａの平均値）／（糸長Ｂの平均値）をＡ／Ｂとする。ここで、小片から取り出す吸水自己伸張糸と非自己伸張糸とは織編物中において同一方向のものである必要がある。例えば、吸水自己伸張糸を織物の経糸（緯糸）から取り出す場合、他方の非自己伸張糸も経糸（緯糸）から取り出す必要がある。また、吸水自己伸張糸と非自己伸張糸が、複合糸として織編物を構成する場合には、裁断された小片（３０ｃｍ×３０ｃｍ）から複合糸を取り出し（ｎ数＝５）、さらに複合糸から吸水自己伸張糸と非自己伸張糸を取り出して前記と同様にして測定するものとする。
【００３３】
前記のように、吸水自己伸張糸と非自己伸張糸との糸長差をもうける方法としては、以下の方法が例示される。
【００３４】
例えば、その１として、前記の織編物を製編織する際、吸水自己伸張糸として、前記の弾性を有するポリエーテルエステル繊維を使用し、該ポリエーテルエステル繊維と非自己伸張糸と引き揃え、同一の給糸口に同じ給糸速度で給糸して製編織する方法があげられる。
【００３５】
その２として、前記の織編物を製編織する際、非自己伸張糸の沸水収縮率を吸水自己伸張糸の沸水収縮率と同じか、大きくする方法があげられる。かかる織編物を通常の染色加工工程に供することにより、非自己伸張糸の糸長が短くなり、他方の吸水自己伸張糸との糸長差をもうけることができる。
【００３６】
その３として、吸水自己伸張糸をオーバーフィード（過供給）させながら非自己伸張糸を引き揃えて、通常の空気混繊加工、撚糸、カバリング加工などにより複合糸を得て、該複合糸を用いて織編物を製編織する方法があげられる。
【００３７】
次に、本発明の織編物において、乾燥時に比べて湿潤時に空隙率が低下するメカニズムについて、以下説明する。
【００３８】
例えば、吸水自己伸張糸と非自己伸張糸とが、乾燥時、図１の（２）に示すように、同じ糸長で丸編組織の複合ループを形成している丸編物の場合、湿潤時、図１の（１）に示すように吸水自己伸張糸が自己伸長し、たるむことにより、空隙が小さくなる。
【００３９】
吸水自己伸張糸と非自己伸張糸とが、乾燥時、図２の（２）に示すように、同じ糸長で引き揃えられて織組織の経糸および／または緯糸を構成してなる織物の場合、湿潤時に図２の（１）に示すように、吸水自己伸張糸が自己伸張し、たるむため、空隙が小さくなる。
【００４０】
吸水自己伸張糸と非自己伸張糸が、乾燥時、図３の（２）に示すように、同じ糸長で１：１に配列してなる丸編物では、湿潤時、図３の（１）に示すように、非自己伸張糸からなるループは膨潤してそのループが大きくなる。その結果、編物内の空隙が小さくなる。
【００４１】
吸水自己伸張糸と非自己伸張糸とが、乾燥時、図４の（２）に示すように、同じ糸長で
織物の経糸と緯糸に１：１に配列してなる織物では、、湿潤時に図４の（１）に示すように、吸水自己伸張糸が自己伸張し、たるむことにより、空隙が小さくなる。
【００４２】
本発明の織編物において、空隙率は以下の方法により測定されるものである。
すなわち、光学顕微鏡により織編物表面を２０倍に拡大して観察し、内田洋行社製デジタルプラニメーターを用いて織編物表面のうち糸条が占める面積と、糸条が存在しない面積を計測し、下記の式により空隙率（％）を算出するものとする。
空隙率（％）＝（（糸条が存在しない面積）／（（糸条が占める面積）＋（糸条が存在しない面積）））×１００
【００４３】
そして、上記の空隙率を、乾燥時と湿潤時についてそれぞれ測定（ｎ数＝５）し、下記式により空隙変化率（％）を算出する。ここで、乾燥時とは、温度２０℃、湿度６５％ＲＨの環境下で２４時間放置した後の試料の状態であり、湿潤時とは、上記試料を温度２０℃の水中に５分間浸漬した後に水中から引き上げ、試料を２枚のろ紙の間にはさみ、４９０Ｎ／ｍ２（５０ｋｇｆ／ｍ２）の圧力で１分間加重し、繊維間に存在する水分を取り除いた状態を示す。
空隙変化率（％）＝（（（乾燥時の空隙率）−（湿潤時の空隙率））／（乾燥時の空隙率））×１００
かかる空隙変化率としては、１０％以上（より好ましくは１５〜２００％、特に好ましくは１８〜５０％）であることが好ましい。
【００４４】
本発明の織編物には、常法の染色仕上げ加工が施されてもよい。さらには、常法の撥水加工、起毛加工、紫外線遮蔽あるいは抗菌剤、消臭剤、防虫剤、蓄光剤、再帰反射剤、マイナスイオン発生剤等の機能を付与する各種加工を付加適用してもよい。
【実施例】
【００４５】
以下、実施例をあげて本発明を詳細に説明するが、本発明はこれらによって何ら限定されるものではない。なお、実施例中の各物性は下記の方法により測定したものである。
＜沸水収縮率＞ＪＩＳ  Ｌ  １０１３−１９９８、７．１５で規定される方法により、沸水収縮率（熱水収縮率）（％）をｎ数３で測定した。
＜糸長の測定＞織編物を温度２０℃、湿度６５％ＲＨの雰囲気中に２４時間放置した後、該織編物から、経緯の方向が織編物と同じになるよう３０ｃｍ×３０ｃｍの小片を裁断する（ｎ数＝５）。続いて、各々の小片から、吸水自己伸張糸及び非自己伸張糸を１本ずつ取り出し、弾性糸である吸水自己伸張糸には０．００８８ｍＮ／ｄｔｅｘ（１ｍｇ／ｄｅ）の荷重をかけ、非弾性糸である非自己伸張糸には１．７６ｍＮ／ｄｔｅｘ（２００ｍｇ／ｄｅ）の荷重をかけて吸水自己伸張糸の糸長Ａ（ｍｍ）、非自己伸張糸の糸長Ｂ（ｍｍ）を測定する。そして、（糸長Ａの平均値）／（糸長Ｂの平均値）をＡ／Ｂとする。
＜空隙率＞光学顕微鏡により織編物表面を２０倍に拡大して観察し、内田洋行社製デジタルプラニメーターを用いて織編物表面のうち糸条が占める面積と、糸条が存在しない面積を計測し、下記の式により空隙率（％）を算出した。
空隙率（％）＝（（糸条が存在しない面積）／（（糸条が占める面積）＋（糸条が存在しない面積）））×１００
該空隙率を、乾燥時と湿潤時についてそれぞれ測定（ｎ数＝５）し、下記式により空隙変化率（％）を算出した。ここで、乾燥時とは、温度２０℃、湿度６５％ＲＨの環境下で２４時間放置した後の試料の状態であり、湿潤時とは、上記試料を温度２０℃の水中に５分間浸漬した後に水中から引き上げ、試料を２枚のろ紙の間にはさみ、４９０Ｎ／ｍ２（５０ｋｇｆ／ｍ２）の圧力で１分間加重し、繊維間に存在する水分を取り除いた状態を示す。
空隙変化率（％）＝（（（湿潤時の空隙率）−（乾燥時の空隙率））／（乾燥時の空隙率））×１００
【００４６】
［実施例１］
ハードセグメントとしてポリブチレンテレフタレートを４９．８重量部、ソフトセグメントとして数平均分子量４０００のポリオキシエチレングリコール５０．２重量部からなるポリエーテルエステルを、２３０℃で溶融し、所定の紡糸口金より吐出量３．０５ｇ／分で押出した。このポリマーを２個のゴデットロールを介して７０５ｍ／分で引取り、さらに７５０ｍ／分（巻取りドラフト１．０６）で巻取り、４４デシテックス／１フィラメントの弾性を有する吸水自己伸張糸を得た。この吸水自己伸張糸の湿潤時の繊維軸方向への膨潤率は１０％であり、沸水収縮率は８％であった。
【００４７】
一方、非自己伸張糸として沸水収縮率が１０％であり、湿潤時の膨張率が１％以下である、通常のポリエチレンテレフタレートマルチフィラメント糸（８４デシテックス／２４フィラメント）を用意した。
【００４８】
次いで、２８ゲージのシングル丸編機を用いて、上記吸水自己伸張糸と上記非自己伸張糸とを同じ給糸速度で該編機に給糸することにより、４７コース／２．５４ｃｍ、４０ウェール／２．５４ｃｍの編密度にて天竺組織の丸編物を編成した。ついで、この丸編物を常法の染色仕上げ方法にて加工を行った。得られた丸編物において、Ａ／Ｂが１．０であった。また、得られた丸編物において、乾燥時では、空隙率３０％、湿潤時には、空隙率２５％と湿潤時に空隙率が低下し満足なものであった。
【００４９】
［比較例１］
実施例１において、吸水自己伸張糸をドラフト率５０％でドラフトさせながら上記非自己伸張糸と同時に該編機に給糸すること以外は実施例１と同様にして丸編物を編成した後、同様の染色仕上げ加工を行った。得られた丸編物において、Ａ／Ｂが０．７であった。また、得られた丸編物において、乾燥時では、空隙率１５％、湿潤時には、空隙率２３％と湿潤時に空隙率が向上した。
【産業上の利用可能性】
【００５０】
本発明によれば、乾燥時と比べて、湿潤時に寸法があまり変化することなく性能よく空隙率が可逆的に低下する織編物が得られる。かかる織編物をインナーウエアーやスポーツウエアーなどとして使用すると、湿潤時に織編物内の空隙が小さくなるため、雨などにより湿潤されても透けにくく、かつ防水性が向上するという効果が得られる。他方、乾燥時には、織編物内の空隙が大きくなり、通気性が向上するという効果が得られ、その工業的価値は極めて大である。
【図面の簡単な説明】
【００５１】
【図１】本発明に係る織編物において、吸水自己伸張糸と非自己伸張糸とが丸編組織の複合ループを形成する糸配列を模式的に示すものであり、（１）湿潤時、（２）乾燥時である。
【図２】本発明に係る織編物において、吸水自己伸張糸と非自己伸張糸とが、引き揃えられて織組織の経糸および緯糸を構成する糸配列を模式的に示すものであり、（１）湿潤時、（２）乾燥時である。
【図３】本発明に係る織編物において、吸水自己伸張糸と非自己伸張糸とが１：１に配列されて丸編物を構成する糸配列を模式的に示すものであり、（１）湿潤時、（２）乾燥時である。
【図４】本発明に係る織編物において、吸水自己伸張糸と非自己伸張糸とが織物の経糸と緯糸に１：１に配列されて織物を構成する糸配列を模式的に示すものであり、（１）湿潤時、（２）乾燥時である。
【符号の説明】
【００５２】
１−１，１−２，３−１，３−２，５−１，５−２，７−１，７−２  非自己伸張糸
２−１，２−２，４−１，４−２，６−１，６−２，８−１，８−２  吸水自己伸張糸
【図１】
2005060918.tif 000003
【図２】
2005060918.tif 000004
【図３】
2005060918.tif 000005
【図４】
2005060918.tif 000006